(57)【要約】【課題】本発明の目的は、真菌類に対して優れた静菌効果を示し、健康・衛生面で抗真菌性が要求される分野で広範囲に利用することができる抗真菌剤を提供することである。また、本発明は、優れた抗真菌性のみならず、抗細菌性をも有する塗膜や被膜を形成することのできるコーティング剤を提供することも目的とする。【解決手段】本発明に係る抗真菌剤は、ポリ−γ−グルタミン酸とカチオン性殺菌剤から形成されるＰＧＡイオンコンプレックスを含有することを特徴とする。【選択図】なし【特許請求の範囲】
【請求項１】
ポリ−γ−グルタミン酸とカチオン性殺菌剤から形成されるＰＧＡイオンコンプレックスを含有することを特徴とする抗真菌剤。
【請求項２】
カチオン性殺菌剤が第四級アンモニウムである、請求項１に記載の抗真菌剤。
【請求項３】
カチオン性殺菌剤がビグアニド系殺菌剤である、請求項１に記載の抗真菌剤。
【請求項４】
カチオン性殺菌剤が、セチルピリジニウム、ベンゼトニウム、クロルヘキシジン、ベンザルコニウムおよびラウリルピリジニウムからなる群より選択される１種以上である、請求項１に記載の抗真菌剤。
【請求項５】
ポリ−γ−グルタミン酸を構成するグルタミン酸のうち、Ｌ−グルタミン酸の占める割合が９０％以上である、請求項１〜４のいずれかに記載の抗真菌剤。
【請求項６】
ポリ−γ−グルタミン酸を構成するグルタミン酸がＬ−グルタミン酸からなる、請求項５に記載の抗真菌剤。
【請求項７】
請求項１〜６の何れかに記載の抗真菌剤を含むことを特徴とするコーティング剤。
【発明の詳細な説明】
【技術分野】
【０００１】
本発明は、ＰＧＡイオンコンプレックスを含む抗真菌剤と、当該抗真菌剤を含むコーティング剤に関する。
【背景技術】
【０００２】
現在、衣食住に関わる広範囲の分野において、多様な抗細菌剤や防カビ剤が使用されている。従来より、樹脂成型体、繊維、陶磁器、壁紙、壁用ボード、タイル、セメント、コンクリート、接着剤、塗料等の各種工業用製品類や、化粧品、トイレタリー製品、殺菌消毒剤、防臭剤、洗剤等の日用品に、抗菌性付与、防カビ処理等の目的で、種々の抗菌剤が使用されている。
【０００３】
上述の抗菌剤は、無機系（金属系）、合成有機系および天然有機系に大別される。無機系抗菌剤は、銀、銅、亜鉛等の金属イオンを成分とし、これらの金属イオンを安定化させるために無機材料が通常用いられている。とりわけ抗菌作用に優れた銀系抗菌性化合物として、硝酸銀、カルボン酸塩、酸化銀等を含有する化合物が知られている。これらの抗菌性化合物は、安全性が高く、効果の持続性が高く、耐熱性にも優れているので、プラスチック等に配合する際の成形加工に適しているという利点も備えている。しかしながら、銀系抗菌性化合物は、カビ等の真菌類に対する抗菌性が弱いことが欠点である。
【０００４】
一方、合成有機系抗菌剤は、化学的に合成された抗菌剤であり、医薬品、農薬等から発展して、工業原料として用いられ、有機窒素系、有機イオウ系、有機スズ系、有機リン系、有機塩素系、第四級アンモニウム塩、ビグアニド系、チアベンダゾール等がある。有機系抗菌剤のなかでも、イミダゾール系化合物は、防カビ効果を有し、安全性が高いが、耐熱性が低く、樹脂や繊維への配合が困難であるがために加工に不向きである。また、水に溶けやすいため、塗料、噴霧剤等の形態で用いる場合、抗細菌効果や抗真菌効果が持続し難いという欠点を有する。
【０００５】
また、天然有機系抗菌剤としては、キトサン、ヒノキチオール、ヒバ油、カテキン等がある。これらは、安全性が高いが、合成有機系に比較して高価で、加工に制約があり、効果の持続性等の課題もある。
【０００６】
かかる現状を鑑みると、抗細菌剤および抗真菌剤としては、人体への安全性の高い、低環境負荷の素材が望まれる。
【０００７】
ところで、現在、プラスチックや合成繊維の材料としては、主に石油化学材料が用いられている。石油化学材料は、一般的にアキラルな重合体であるため分子構造の制御が容易であり、製品化に至るまでその特性を維持し易いとの利点を有している。また、決定的に優れた点としては、熱可塑性が挙げられる。この性質は、特に成形加工工程で有利に働き、加熱溶融して成形した後、固化することが可能である。
【０００８】
しかしながら、石油資源には限りがあるため無限に利用し続けることはできない。また、焼却処理により二酸化炭素を排出して温暖化の原因となることから、その他の処理方法が求められているが、石油化学材料は自然界で分解され難く、廃棄時における環境への負荷やコストの問題が存在する。
【０００９】
そこで、バイオポリマーといわれる生物由来の高分子材料に注目が集まっている。多くのバイオポリマーは、生分解性が高いという利点を有している。バイオポリマーとしては、ポリ−γ−グルタミン酸（以下、ＰＧＡと記載することもある）の開発が進められている。ポリ−γ−グルタミン酸は、グルタミン酸のα−アミノ基とγ−カルボキシ基がアミド結合で結ばれたポリアミノ酸である。ＰＧＡは納豆の糸引きの主成分として知られるようになったが、その魅力的な機能性として、生分解性と高吸水性を兼ね備えている。それらの機能を利用することにより、食品、化粧品、医療品等の多くの分野で、種々の用途が期待されている。
【００１０】
特許文献１においては、ポリ−γ−グルタミン酸と第四級アンモニウムイオン化合物から形成されるイオンコンプレックスが記載されている。当該イオンコンプレックスは、水に不溶性のポリマーであり、新たな用途が期待される。本文献では、当該イオンコンプレックスから直接成形されたフィルムは、細菌に対する静菌性をも有する材料としての有用性が実証されている。
【００１１】
このようなイオンコンプレックスの用途を更に広げるものとして、フィルムのみならず、プラスチック、繊維、液体、ゲル等への種々の形態の素材への適用が期待される。
【先行技術文献】
【特許文献】
【００１２】
【特許文献１】特開２０１０−２２２４９６号公報
【発明の概要】
【発明が解決しようとする課題】
【００１３】
上述のように、抗細菌剤および抗真菌剤としては、抗細菌効果や抗真菌効果の持続性、成形加工特性を有し、人体への安全性の高い、低環境負荷を兼ね備えた素材の開発が望まれる。
【００１４】
本発明の目的は、真菌類に対して優れた静菌効果を示し、健康・衛生面で抗真菌性が要求される分野で広範囲に利用することができる抗真菌剤を提供することである。また、本発明は、優れた抗真菌性のみならず、抗細菌性をも有する塗膜や被膜を形成することのできるコーティング剤を提供することも目的とする。
【課題を解決するための手段】
【００１５】
本発明者らは、上記課題を解決するために鋭意研究を重ね、ポリ−γ−グルタミン酸のイオンコンプレックスが抗真菌剤として優れた特性を有することを見出し、本発明に至った。即ち、ポリ−γ−グルタミン酸とカチオン性殺菌剤、特に第四級アンモニウム塩もしくはビグアニド系殺菌剤から形成されたイオンコンプレックスが特に真菌に対して優れた静菌作用を示すことを見出し、本発明を完成するに至った。
【００１６】
本発明は、安全性の高いポリ−γ−グルタミン酸のイオンコンプレックスを含有する抗真菌剤を提供する。
【００１７】
代表的な発明は以下の通りである。
【００１８】
（項１）
ポリ−γ−グルタミン酸とカチオン性殺菌剤から形成されるＰＧＡイオンコンプレックスを含有することを特徴とする抗真菌剤。
【００１９】
（項２）
カチオン性殺菌剤が第四級アンモニウムである、項１に記載の抗真菌剤。
【００２０】
（項３）
カチオン性殺菌剤がビグアニド系殺菌剤である、項１に記載の抗真菌剤。
【００２１】
（項４）
カチオン性殺菌剤が、セチルピリジニウム、ベンゼトニウム、クロルヘキシジン、ベンザルコニウムおよびラウリルピリジニウムからなる群より選択される１種以上である、項１に記載の抗真菌剤。
【００２２】
（項５）
ポリ−γ−グルタミン酸を構成するグルタミン酸のうち、Ｌ−グルタミン酸の占める割合が９０％以上である、項１〜４のいずれかに記載の抗真菌剤。
【００２３】
（項６）
ポリ−γ−グルタミン酸を構成するグルタミン酸がＬ−グルタミン酸からなる、項５に記載の抗真菌剤。
【００２４】
（項７）
項１〜６の何れかに記載の抗真菌剤を含むことを特徴とするコーティング剤。
【発明の効果】
【００２５】
本発明に係る抗真菌剤は、優れた抗真菌性を示す。その上、少なくともその有効成分であるイオンコンプレックスの主骨格であるポリ−γ−グルタミン酸は生分解性であるので、使用後においても環境に与える負荷が小さい。また、成形性が高いため、プラスチック、フィルム、繊維、木材、紙、コンクリート、金属、セラミック、ガラスなどを含む各種材料に適用できる抗真菌剤である。また、本発明に係る抗真菌剤を溶剤に溶解または分散したコーティング剤は、優れた抗真菌性はもちろん、抗細菌性も示す。よって、本発明のコーティング剤は、高い抗菌効果を有する塗膜や被膜を形成できるものとして、非常に有用である。
【図面の簡単な説明】
【００２６】
【図１】図１は、本発明に係る抗真菌剤の、真菌であるＳ．ｃｅｒｅｖｉｓｉａｅに対する静菌効果を示すグラフである。
【図２】図２は、本発明に係る抗真菌剤の、細菌であるＥ．ｃｏｌｉに対する静菌効果を示すグラフである。
【図３】図３は、本発明に係る抗真菌剤の、細菌であるＳ．ｔｙｐｈｉｍｕｒｉｕｍに対する静菌効果を示すグラフである。
【発明を実施するための形態】
【００２７】
本発明は、ポリ−γ−グルタミン酸とカチオン性殺菌剤から形成されたイオンコンプレックス（以下、「ＰＧＡＩＣ」ともいう。）を含有する抗真菌剤を提供する。
【００２８】
本発明において「抗真菌」とは、真菌の発生、生育、増殖を抑制することをいい、特に製品表面のカビ等の増殖を抑制することをいう。また、「静菌」とは、真菌および細菌を問わず、微生物は生きているが増殖できない状態をいう。さらに「抗細菌」とは、細菌の生育や増殖を抑制することをいう。なお、真菌と細菌をまとめて「菌」という場合がある。
【００２９】
ポリ−γ−グルタミン酸（以下、単に「ＰＧＡ」ともいう。）とは、グルタミン酸のα−アミノ基とγ−カルボキシ基とがアミド結合したポリアミノ酸である。ＰＧＡの種類は、特に制限されない。例えば、Ｌ−グルタミン酸のみからなるもの、Ｄ−グルタミン酸のみからなるもの、両方を含むものがあるが、何れも用いることができる。但し、一方の割合がより多い方が立体規則性に優れ、強度なども高くなり、また、よく乾燥すれば融点（約１５０℃）をも示す様になる。この融点は、イオンコンプレックスとすることで、より明確となる。さらに、Ｌ−グルタミン酸からなるものの方が生分解性に優れるので、Ｌ−グルタミン酸の含有割合が９０％以上であるＰＧＡを用いることが好ましく、実質的にＬ−グルタミン酸のみからなるものがより好ましい。なお、当該割合は、ＰＧＡを構成するグルタミン酸に対するＬ−グルタミン酸のモル％をいうものとする。
【００３０】
使用するＰＧＡの分子サイズも特に制限されないが、平均分子質量で１０ｋＤ以上のものが好適である。一般的に、分子サイズが大きいほど強度などの性能が高くなる。一方、分子サイズが過剰に大きなＰＧＡは製造コストが大きく、また、製造が技術的に難しい場合もあるので、通常は１，０００ｋＤ以下とする。
【００３１】
ＰＧＡは、市販されているものがあればそれを用いてもよいし、別途製造してもよい。但し、通常の条件でグルタミン酸を重合するとポリ−α−グルタミン酸が得られるので、微生物を使って生合成させることが好ましい。ＰＧＡを生産する微生物としては、Ｂａｃｉｌｌｕｓ  ｓｕｂｔｉｌｉｓ（納豆菌）、Ｂａｃｉｌｌｕｓ  ｓｕｂｔｉｌｉｓ（戦国醤菌）、Ｂａｃｉｌｌｕｓ  ｍｅｇａｔｅｒｉｕｍ、Ｂａｃｉｌｌｕｓ  ａｎｔｈｒａｃｉｓ、Ｂａｃｉｌｌｕｓ  ｈａｌｏｄｕｒａｎｓ、Ｎａｔｒｉａｌｂａ  ａｅｇｙｐｔｉａｃａ、Ｈｙｄｒａなどがある。分子サイズの大きいＰＧＡを製造できる微生物としては、枯草菌であるＢａｃｉｌｌｕｓ  ｓｕｂｔｉｌｉｓや超好塩古細菌であるＮａｔｒｉａｌｂａ  ａｅｇｙｐｔｉａｃａがある。この中でも、Ｌ−グルタミン酸のみからなるＰＧＡを生産する微生物であるＮａｔｒｉａｌｂａ  ａｅｇｙｐｔｉａｃａによって生産されたＰＧＡを用いるのが好ましい。
【００３２】
本発明のイオンコンプレックスに含まれるカチオン性殺菌剤は、ＰＧＡのα−カルボキシ基とイオン結合し、コンプレックスを形成する。その種類は特に制限されないが、第四級アンモニウムおよびビグアニド系殺菌剤が好ましい。第四級アンモニウムとしては、例えば、セチルピリジニウム、ベンゼトニウム、ジステアリルジメチルアンモニウム、ステアリルジメチルベンジルアンモニウム、ステアリルトリメチルアンモニウム、セチルトリメチルアンモニウム、ラウリルトリメチルアンモニウム、ラウリルピリジニウム、ベンザルコニウム、ジデシルジメチルアンモニウム等が挙げられる。ビグアニド系殺菌剤としては、クロルヘキシジン、アレキシジン、ポリヘキサメチレンビグアニジン等が挙げられる。この中でも、好ましくはセチルピリジニウム、ベンゼトニウム、クロルヘキシジン、ベンザルコニウム、ラウリルピリジニウムが挙げられる。これらのカチオン性殺菌剤は１種のみでイオンコンプレックスを形成してもよいし、２種以上を含むＰＧＡイオンコンプレックスにしてもよい。
【００３３】
本発明に係るＰＧＡイオンコンプレックスとしては、ＰＧＡを構成するグルタミン酸とカチオン性殺菌剤とを等モルあるいは任意のモル比で含むものを用いることができるが、過剰な親水性などＰＧＡの有する材料としての欠点を克服するために、カチオン性殺菌剤により十分に改質されているものが好適である。より具体的には、ＰＧＡイオンコンプレックスにおけるカチオン性殺菌剤の割合が、ＰＧＡを構成するグルタミン酸に対して０．５モル倍以上であることが好ましく、０．６モル倍以上であることがより好ましく、０．７モル倍以上であることがさらに好ましい。特に、ＰＧＡを構成するグルタミン酸とカチオン性殺菌剤とを等モルまたは略等モル含むものが好適である。ここで、略等モルとは、両者のモル数がほぼ等しいことを意味するが、具体的にはＰＧＡを構成するグルタミン酸に対するカチオン性殺菌剤が０．８モル倍以上、１．２モル倍以下、特に０．９モル倍以上、１．１モル倍以下であることをいうものとする。
【００３４】
本発明のＰＧＡイオンコンプレックスは、溶媒中、ＰＧＡと第四級アンモニウム、ビグアニド系殺菌剤またはそれらの塩などのカチオン性殺菌剤を混合するのみで、極めて容易に製造できる。
【００３５】
ここで使用する溶媒としては、水が好適である。原料であるＰＧＡを良好に溶解できるからであり、また、目的化合物であるＰＧＡイオンコンプレックスは水に対して不溶性であることから、反応後における目的物の単離精製に好都合なためである。但し、カチオン性殺菌剤の水溶性などによっては、反応液に対するそれらの溶解性を高めるために、メタノールやエタノールなどのアルコール；ＴＨＦなどのエーテル；ジメチルホルムアミドやジメチルアセトアミドなどのアミドなどの水溶性有機溶媒を反応液に添加してもよい。しかし、反応終了後におけるＰＧＡコンプレックスの分離を考慮すれば、溶媒としては水のみを用いることが好ましい。
【００３６】
原料であるＰＧＡとしては、その塩を用いてもよい。当該塩としては、ナトリウム塩やカリウム塩などのアルカリ金属塩；カルシウム塩やマグネシウム塩などのアルカリ土類金属塩などを挙げることができる。また、塩を用いる場合であっても全てのカルボキシ基が塩となっている必要はなく、その一部のみが塩となっていてもよい。但し、アルカリ土類金属塩などの多価金属塩は、水に対する溶解性が低い場合があり得るので、好適にはＰＧＡのフリー体またはＰＧＡの一価金属塩を用いる。
【００３７】
第四級アンモニウム塩もしくはビグアニド系殺菌剤は、通常、ハロゲン化物塩として存在する。よって、本発明においては、反応液へ第四級アンモニウム塩もしくはビグアニド系殺菌剤を直接添加、或いは当該塩を水溶媒に溶解した上で添加すればよい。第四級アンモニウム塩もしくはビグアニド系殺菌剤は、ＰＧＡを十分に改質するため、ＰＧＡに対して十分量用いることが好ましい。
【００３８】
本発明のＰＧＡイオンコンプレックスは水不溶性であることから、水溶媒から容易に分離できるため、反応液における各成分の濃度は特に制限されない。例えば、反応液におけるＰＧＡの濃度を０．５ｗ／ｖ％以上、１０ｗ／ｖ％以下程度、カチオン性殺菌剤の濃度を１．０ｗ／ｖ％以上、１０ｗ／ｖ％以下程度とすることができる。
【００３９】
反応液は、コンプレックスの形成を促進するために適度に加熱することが好ましい。加熱温度は、例えば４０℃以上、８０℃以下程度とすることができる。反応時間は適宜調整すればよいが、通常、１時間以上、２０時間以下程度とすることができる。
【００４０】
本発明のＰＧＡイオンコンプレックスは水不溶性であることから、濾過や遠心分離などにより水溶媒から容易に分離することができる。また、分離したＰＧＡイオンコンプレックスは、水で洗浄することにより、過剰に用いたＰＧＡまたはカチオン性殺菌剤、その他の塩を除去することも可能である。また、水溶媒は、アセトンなどで洗浄することにより簡便に除去できる。
【００４１】
本発明のＰＧＡイオンコンプレックスは、生分解性を示す上に、保湿性を有しながらも水溶性や過剰な吸水性を示さない。また、明確な融点を有し、且つ融点と熱分解開始点が十分に離れていることから加熱成形が可能である。よって、生分解性のプラスチック材料としても利用することが可能であり、従来の石油由来の材料にとって代わり得るものである。
【００４２】
本発明のＰＧＡイオンコンプレックスは、グラム陽性およびグラム陰性のいずれの細菌類に対しても優れた静菌効果を発揮するのみならず、同時に真菌類に対しても優れた静菌効果を示し、健康・衛生面で抗細菌性や抗真菌性が要求される分野で広範囲に利用することができる抗細菌剤および／または抗真菌剤として利用できる。
【００４３】
本発明のＰＧＡイオンコンプレックスが抗菌効果を示すグラム陽性細菌の例としては、Ｓｔａｐｈｙｌｏｃｏｃｃｕｓ属、Ｓｔｒｅｐｔｏｃｏｃｃｕｓ属、Ｃｏｒｙｎｅｂａｃｔｅｒｉｕｍ属、Ｂａｃｉｌｌｕｓ属、Ｌｉｓｔｅｒｉａ属、Ｃｌｏｓｔｒｉｄｉｕｍ属、Ｌａｃｔｏｂａｃｉｌｌｕｓ属等が挙げられる。
【００４４】
本発明のＰＧＡイオンコンプレックスが抗菌効果を示すグラム陰性細菌の例としては、Ｅｓｃｈｅｒｉｃｈｉａ属、Ｐｓｅｕｄｏｍｏｎａｓ属、Ｓａｌｍｏｎｅｌｌａ属、Ｅｎｔｅｒｏｂａｃｔｅｒ属、Ｎｅｉｓｓｅｒｉａ属、Ｘａｎｔｈｏｍｏｎａｓ属、Ｓｅｒｒａｔｉａ属、Ｃａｍｐｙｌｏｂａｃｔｅｒ属等が挙げられる。
【００４５】
本発明のＰＧＡイオンコンプレックスが抗菌効果を示す真菌の例としては、Ａｂｓｉｄｉａ属、Ｍｕｃｏｒ属、Ｒｈｉｚｏｐｕｓ属等の接合菌門、Ａｓｐｅｒｇｉｌｌｕｓ属、Ｎｅｕｒｏｓｐｏｒａ属、Ｐｅｎｉｃｉｌｌｉｕｍ属、Ｔｒｉｃｈｏｄｅｒｍａ属、Ｎｅｏｓａｒｔｏｒｙａ属、Ｃａｎｄｉｄａ属、Ｐｉｃｈｉａ属、Ｓａｃｃｈａｒｏｍｙｃｅｓ属等の子嚢菌門、Ｔｒａｍｅｔｅｓ属、Ｃｒｙｐｔｏｃｏｃｃｕｓ等の担子菌門、Ａｌｔｅｒｎａｒｉａ属、Ｆｕｓａｒｉｕｍ属、Ｃｌａｄｏｓｐｏｒｉｕｍ属、Ｃｕｒｖｕｌａｒｉａ属、Ａｕｒｅｏｂａｓｉｄｉｕｍ属等の不完全菌類等が挙げられる。
【００４６】
本発明のＰＧＡイオンコンプレックスを抗真菌剤として利用する形態としては、高分子樹脂へ配合することが挙げられる。ＰＧＡイオンコンプレックスは生分解性を有するポリマーであることから、安全性の高い、低環境負荷の抗真菌剤として利用できる。なお、本発明のＰＧＡイオンコンプレックスは真菌のみならず細菌にも高い抗細菌効果を示すため、本発明の抗真菌剤も、抗真菌性のみならず抗細菌性も示す。
【００４７】
本発明の抗真菌剤を高分子樹脂に配合した抗真菌性高分子樹脂として使用する場合、高分子樹脂の種類には特に制約はなく、樹脂組成物の用途等に応じて自由に選ぶことができる。使用し得る樹脂の具体例としては、例えば、塩化ビニル系ポリマー、ウレタン系ポリマー、アクリル系ポリマー、オレフィン系ポリマー、エチレン系ポリマー、プロピレン系ポリマー、アミド系ポリマー、エチレン−酢酸ビニル共重合体、塩化ビニリデン系ポリマー、スチレン系ポリマー、エステル系ポリマー、ナイロン系ポリマー、セルロース誘導体、カーボネート系ポリマー、フッ素系樹脂、シリコーン系樹脂、ビニルアルコール系ポリマー、ビニルエステル系ポリマー、合成ゴム、天然ゴムなどが挙げられる。樹脂組成物には、必要に応じて、可塑剤、充填剤、着色剤（染料、顔料など）、紫外線吸収剤等を適宜配合してもよい。
【００４８】
上記の樹脂組成物は、その用途等に応じて種々の形態に加工することができる。例えば、本発明の樹脂組成物は、押出成形、射出成形、溶液流延法、紡糸法等それ自体既知の樹脂加工法によって、フィルム状、シート状、板状、繊維状、立体状に成形することができる。例えば、内装材、床材、繊維製品、紙製品、家電製品等に利用することができる。
【００４９】
本発明の抗真菌剤は、溶剤に溶解または分散させることによりコーティンング剤としてもよい。本発明のＰＧＡイオンコンプレックスは接着性を有し、また、水に不溶性である上に、上記のとおり抗真菌性と抗細菌性を示す。よって、本発明のコーティング剤は、基材などに塗布や噴霧することにより、持続的な抗真菌性と抗細菌性の両方を示す塗膜や被膜を形成することが可能になる。
【００５０】
本発明のコーティング剤で用いられる溶媒としては、安全性の観点から、水；エタノール、メタノール、イソプロパノール等のアルコール類；ｎ−ヘキサン等の炭化水素類の溶媒が好ましく、その他、ケトン類、エステル類、脂肪酸類、シリコーン油等の各種の溶媒も使用することができる。これらの溶媒は、１種のみ単独で用いてもよく、２種以上混合して用いてもよい。
【００５１】
本発明のコーティング剤は、ＰＧＡイオンコンプレックスと溶媒の他、適宜、顔料、界面活性剤、架橋剤、その他の塗料用添加物を配合してもよい。
【００５２】
本発明のコーティング剤を用いて、工業製品や基材などに抗真菌処理や抗細菌処理を施す際には、刷け塗り、スプレイ法、ディッピング法、浸漬法、コーティング法、プリント法等の方法で処理を行ってもよく、特に限定されない。
【００５３】
この場合、塗布しうる基材として、セラミックス、金属、金属酸化物、プラスチック、ゴム類、鉱石類、木材等を挙げることができる。具体的には、セラミックスの例として、ガラス、陶磁器、セメント、耐火煉瓦、琺瑯等を挙げることができる。金属の例としては、鉄、アルミニウム、亜鉛、マグネシウム、金、銀、クロム、ゲルマニウム、モリブデン、ニッケル、鉛、白金、ケイ素、チタン、トリウム、タングステンのような単体金属や、炭素鋼、ニッケル鋼、クロム鋼、クロムモリブデン鋼、ステンレス鋼、アルミニウム合金、黄銅、青銅等の合金を挙げることができる。金属酸化物の例としては、アルミナ、シリカ、マグネシア、トリア、ジルコニア、三二酸化鉄、四三酸化鉄、酸化チタン、酸化カルシウム、酸化亜鉛、酸化鉛等を挙げることができる。プラスチックの例としては、ポリ塩化ビニル、ポリエチレン、ポリプロピレン、ポリスチレン、ポリエチレンテレフタレート、ポリビニルアルコール等の汎用プラスチック、ポリアミド、ポリカーボネート、ポリアセタール、ポリフッ化ビニリデン、ポリエーテルサルフォン、ポリアミドイミド等のエンジニアプラスチック、フェノール樹脂、エポキシ樹脂、シリコーン樹脂、ポリウレタン等の熱硬化性樹脂等を挙げることができる。鉱石類としては、大理石、花崗岩等を挙げることができる。
【００５４】
さらに、本発明のコーティング剤は、抗真菌抗細菌用噴霧剤として使用することができる。具体的には、住居、病院、公共施設等における浴室、流し、衛生機器類等に直接噴霧塗布することにより、菌やカビの発生を防止することができる。
【００５５】
あるいは、プラスチック射出成型機の金型内面に噴霧塗布することにより、成型されたプラスチックの表面に間接的に抗真菌剤を転写させ、長期間、壁面やプラスチック表面の細菌やカビの発生を防止することができる。
【００５６】
本発明の抗真菌剤の抗細菌性もしくは静菌性を確かめる方法としては、フィルム密着法（ＪＩＳ  Ｚ２８０１）、菌液吸収法（ＪＩＳ  Ｌ１９０２）、シェーク法、ハローテスト（ＪＩＳ  Ｌ１９０２）、ＭＩＣ測定などがある。ハローテストとは、寒天培地全面に菌を播種し、その上に載せた材料周囲の菌の発育阻止帯（ハロー）の大きさから、定性的に抗菌性を調べる方法である。ＭＩＣ測定とは、抗菌剤を加えた培地に菌を播種し、発育を阻止する最小濃度ＭＩＣ（Ｍｉｎｉｍｕｍ  Ｉｎｈｉｂｉｔｏｒｙ  Ｃｏｎｃｅｎｔｒａｔｉｏｎ）を調べる方法である。
【実施例】
【００５７】
以下の実施例により、本発明を更に詳細に説明するが、本発明は、これらに何ら限定されるものではない。
【００５８】
実施例１  ＰＧＡＩＣ１００（ＰＧＡ／ＣＰＣ）の製造
超好塩古細菌ナトリアルバ・エジプチアキア（Ｎ．ａｅｇｙｐｔｉａｃａ）由来の平均分子量１０００ｋＤのポリ−γ−Ｌ−グルタミン酸ナトリウム塩（４０ｇ）を精製水に溶解し、２ｗ／ｖ％の溶液とした。当該溶液へ６０℃に保温した塩化セチルピリジニウム（ＣＰＣ）の０．２Ｍ水溶液（１５５１ｇ）を加えた。原料であるポリ−γ−Ｌ−グルタミン酸ナトリウム塩の水溶液から、ＣＰＣ添加直後に水不溶性材料が形成されることを確認した後、さらに６０℃で４時間保温した。得られた水不溶性材料を濾別回収した後、１０００ｍＬの精製水で計３回洗浄した。さらにアセトンで洗浄することにより脱水した後、真空乾燥し、粉末としてイオンコンプレックス（９３ｇ）を回収した。得られたイオンコンプレックスの1Ｈ−ＮＭＲの結果から、Ｌ−ＰＧＡとセチルピリジニウムが１００：１００のモル比で結合していることが確認された。
【００５９】
実施例２  ＰＧＡＩＣ６０（ＰＧＡ／ＣＰＣ）の製造
超好塩古細菌ナトリアルバ・エジプチアキア（Ｎ．ａｅｇｙｐｔｉａｃａ）由来の平均分子量１０００ｋＤのポリ−γ−Ｌ−グルタミン酸ナトリウム塩（８０ｇ）を精製水に溶解し、２ｗ／ｖ％の溶液とした。当該溶液へ、２．０Ｍの塩酸（８０ｇ）を加え、ｐＨ４に調整した後、塩化セチルピリジニウム（ＣＰＣ）の０．２Ｍ水溶液（６６８ｇ）を加えた。原料であるポリ−γ−Ｌ−グルタミン酸ナトリウム塩の水溶液から、ＣＰＣ添加直後に水不溶性材料が形成されることを確認した後、６０℃で４時間攪拌した。得られた水不溶性材料を濾別回収した後、６００ｍＬの精製水で計３回洗浄した。洗浄後、湿体の水不溶性材料を真空乾燥し、粉末としてイオンコンプレックス（６７ｇ）を回収した。得られたイオンコンプレックスの1Ｈ−ＮＭＲの結果から、Ｌ−ＰＧＡとセチルピリジニウムが１００：６０のモル比で結合していることが確認された。
【００６０】
実施例３  ＰＧＡＩＣ（Ｌ−ＰＧＡ／ＢＡＣ）の製造
超好塩古細菌ナトリアルバ・エジプチアキア（Ｎ．ａｅｇｙｐｔｉａｃａ）由来の平均分子量１０００ｋＤのポリ−γ−Ｌ−グルタミン酸ナトリウム塩（１ｇ）を精製水に溶解し、２ｗ／ｖ％の溶液とした。当該溶液へ塩化ベンザルコニウム（ＢＡＣ）の０．３Ｍ水溶液（２６ｇ）を加えた。原料であるポリ−γ−Ｌ−グルタミン酸ナトリウム塩の水溶液から、ＢＡＣ添加直後に水不溶性材料が形成されることを確認した後、さらに２５℃で２時間攪拌した。得られた水不溶性材料を濾別回収した後、３０ｍＬの精製水で計３回洗浄した。真空乾燥し、イオンコンプレックス（３ｇ）を回収した。得られたイオンコンプレックスの1Ｈ−ＮＭＲの結果から、Ｌ−ＰＧＡとベンザルコニウムが１００：１００のモル比で結合していることが確認された。
【００６１】
実施例４  ＰＧＡＩＣ（Ｌ−ＰＧＡ／ＬＰＣ）の製造
超好塩古細菌ナトリアルバ・エジプチアキア（Ｎ．ａｅｇｙｐｔｉａｃａ）由来の平均分子量１０００ｋＤのポリ−γ−Ｌ−グルタミン酸ナトリウム塩（２ｇ）を精製水に溶解し、１８ｗ／ｖ％の溶液とした。当該溶液へ塩化ラウリルピリジニウム（ＬＰＣ）の０．６Ｍ水溶液（２８ｇ）を加えた。原料であるポリ−γ−Ｌ−グルタミン酸ナトリウム塩の水溶液から、ＬＰＣ添加直後に水不溶性材料が形成されることを確認した後、さらに２５℃で２時間攪拌した。得られた水不溶性材料を濾別回収した後、３０ｍＬの精製水で計２回洗浄した。真空乾燥し、イオンコンプレックス（４ｇ）を回収した。得られたイオンコンプレックスの1Ｈ−ＮＭＲの結果から、Ｌ−ＰＧＡとラウリルピリジニウムが１００：１００のモル比で結合していることが確認された。
【００６２】
実施例５  ＰＧＡＩＣ（Ｌ−ＰＧＡ／ＢＴＣ）の製造
超好塩古細菌ナトリアルバ・エジプチアキア（Ｎ．ａｅｇｙｐｔｉａｃａ）由来の平均分子量１０００ｋＤのポリ−γ−Ｌ−グルタミン酸ナトリウム塩（１ｇ）を精製水に溶解し、１８ｗ／ｖ％の溶液とした。塩化ベンゼトニウム（ＢＴＣ）の０．２Ｍ水溶液（３２ｇ）を加えた。原料であるポリ−γ−Ｌ−グルタミン酸ナトリウム塩の水溶液から、ＬＰＣ添加直後に水不溶性材料が形成されることを確認した後、さらに２５℃で２時間攪拌した。得られた水不溶性材料を濾別回収した後、３０ｍＬの精製水で計２回洗浄した。真空乾燥し、イオンコンプレックス（３ｇ）を回収した。得られたイオンコンプレックスの1Ｈ−ＮＭＲの結果から、Ｌ−ＰＧＡとベンゼトニウムが１００：１００のモル比で結合していることが確認された。
【００６３】
実施例６  ＰＧＡＩＣ（Ｌ−ＰＧＡ／ＨＤＰＢ）熱可塑成形フィルムの製造
超好塩古細菌ナトリアルバ・エジプチアキア（Ｎ．ａｅｇｙｐｔｉａｃａ）由来の平均分子量１０００ｋＤのポリ−γ−Ｌ−グルタミン酸ナトリウム塩（４０ｇ）を精製水に溶解し、２ｗ／ｖ％の溶液とした。当該溶液へ６０℃に保温したヘキサデシルピリジウムアンモニウムブロマイド（ＨＤＰＢ）の０．２Ｍ水溶液（１５５１ｇ）を加えた。原料であるポリ−γ−Ｌ−グルタミン酸ナトリウム塩の水溶液から、ＨＤＰＢ添加直後に水不溶性材料が形成されることを確認した後、さらに６０℃で４時間保温した。得られた水不溶性材料を濾別回収した後、１０００ｍＬの精製水で計３回洗浄した。さらにアセトンで洗浄することにより脱水した後、真空乾燥し、粉末としてイオンコンプレックス（９３ｇ）を回収した。得られたイオンコンプレックスの1Ｈ−ＮＭＲの結果から、Ｌ−ＰＧＡとヘキサデシルピリジウムアンモニウムが１００：１００のモル比で結合していることが確認された。
【００６４】
得られたＰＧＡイオンコンプレックス（Ｌ−ＰＧＡ／ＨＤＰＢ）を熱可塑成形した。具体的には、デジタル式ホットプレート（ＣＯＲＮＩＮＧ社製）上でＰＧＡイオンコンプレックスペレット（２０ｍｇ）をガラス板で挟み、１００℃で加熱した。ＰＧＡイオンコンプレックスが十分に軟化し、透明になるまで５分間加熱することにより、フィルム状に成形し、厚さ２５０μｍの熱可塑成形フィルムを得た。
【００６５】
実施例７  ＰＧＡＩＣ（Ｌ−ＰＧＡ／ＨＤＰＢ）コーティングフィルムの製造
実施例６で得られたイオンコンプレックス（２０ｇ）をエタノールに溶解し、３０ｗｔ％の溶液とした。得られたエタノール溶液をアプリケータにてＰＥＴフィルム上に塗布し、溶剤乾燥させることで、厚さ５０μｍのＰＧＡＩＣコーティングフィルムを作製した。
【００６６】
実施例８  ＰＧＡＩＣ（Ｌ−ＰＧＡ／ＨＤＢＰ）熱可塑成形フィルムの静菌作用
実施例６で作製したＰＧＡＩＣ（Ｌ−ＰＧＡ／ＨＤＰＢ）熱可塑成形フィルムの真菌に対する静菌作用を評価した。具体的には、ＹＰＤ液体培地に真菌であるＳａｃｃｈａｒｏｍｙｃｅｓ  ｃｅｒｅｖｉｓｉａｅ（Ｓ．ｃｅｒｅｖｉｓｉａｅ）の菌液を接種した後、実施例６の直径１．３ｍｍ円形のフィルムを浸し、３０℃にて４８時間培養した。また、細菌であるＥｓｃｈｅｒｉｃｈｉａ  ｃｏｌｉ（Ｅ．ｃｏｌｉ）およびＳａｌｍｏｎｅｌｌａ．ｔｙｐｈｉｍｕｒｉｕｍ（Ｓ．ｔｙｐｈｉｍｕｒｉｕｍ）についても、培地をＬｕｒｉａ−Ｂｅｒｔａｎｉ（ＬＢ）液体培地とし、３７℃にて２４時間同様に培養した。さらに対照として、フィルムを浸していない培地でも菌を培養した。培養開始から、培養液の濁度（Ａ６００）を経時的に測定した。真菌であるＳ．ｃｅｒｅｖｉｓｉａｅの結果を図１に、また、細菌であるＥ．ｃｏｌｉとＳ．ｔｙｐｈｉｍｕｒｉｕｍの結果をそれぞれ図２と図３に示す。
【００６７】
図１〜３のとおり、本発明に係るフィルムを浸さない培地においては、濁度が経時的に上がり、各菌が増殖していることが分かる。それに対して本発明に係るフィルムを浸した培地においては、いずれの菌の増殖も認められなかった。このことから、本発明フィルムの細菌および真菌に対する静菌作用が示された。
【００６８】
実施例９  ＰＧＡＩＣ（Ｌ−ＰＧＡ／ＨＤＢＰ）コーティングフィルムの真菌に対する静菌作用
ＪＩＳ  Ｌ  １９０２に準拠し、実施例７で作製したＰＧＡＩＣコーティングフィルムの真菌に対する静菌作用を評価した。供試菌として、Ａｓｐｅｒｇｉｌｌｕｓ  ｎｉｇｅｒ（Ａ．ｎｉｇｅｒ）およびＣａｎｄｉｄａ  ａｌｂｉｃａｎｓ（Ｃ．ａｌｂｉｃａｎｓ）を懸濁した寒天培地の表面に実施例７の円形フィルム（直径６ｍｍ）を３枚静置し、３７℃で２４時間静置培養後、フィルム周辺に形成されたハローの幅を測定した。試験サンプルの対照として、未処理のＰＥＴフィルムを用いた。その結果、ＰＧＡＩＣコーティングフィルムには、これらの真菌類に対する静菌作用が認められた（表１）。
【００６９】
【表１】
2014122203.tif 000002
【００７０】
実施例１０  ＰＧＡＩＣ（Ｌ−ＰＧＡ／ＨＤＢＰ）コーティングフィルムの細菌類に対する静菌作用
ＪＩＳ  Ｌ  １９０２に従い、実施例７で作製したＰＧＡＩＣコーティングフィルムの抗細菌性を評価した。供試菌として、Ｅｓｃｈｅｒｉｃｈｉａ  ｃｏｌｉ（Ｅ．ｃｏｌｉ）、Ｓｔａｐｈｙｌｏｃｏｃｃｕｓ  ａｕｒｅｕｓ（Ｓ．ａｕｒｅｕｓ）およびＰｓｅｕｄｏｍｏｎａｓ  ａｅｒｕｇｉｎｏｓａ（Ｐ．ａｅｒｕｇｉｎｏｓａ）を懸濁した普通寒天培地の表面に実施例７の円形フィルム（直径６ｍｍ）を３枚静置し、３７℃で２４時間静置培養後、フィルム周辺に形成されたハローの幅を測定した。試験サンプルの対照例として、未処理のＰＥＴフィルムを用いた。その結果、ＰＧＡＩＣコーティングフィルムには、これらの細菌類に対する静菌作用が認められた（表２）。
【００７１】
【表２】
2014122203.tif 000003
【００７２】
実施例１１  真菌に対する最小発育阻止濃度（ＭＩＣ）
一般的なブロス希釈法に従い、前培養した真菌類から、胞子液、菌液をそれぞれ調製した。胞子液または菌液を、段階希釈した薬剤溶液を添加した寒天培地上に塗布し、２８℃にて２〜５日間静置培養後、増殖の有無によりＭＩＣ値を決定した。供試菌として、Ａｓｐｅｒｇｉｌｌｕｓ  ｎｉｇｅｒ（Ａ．ｎｉｇｅｒ）とＣａｎｄｉｄａ  ａｌｂｉｃａｎｓ（Ｃ．ａｌｂｉｃａｎｓ）を用いた。試験サンプルとしてＰＧＡイオンコンプレックス（ＰＧＡ／ＣＰＣ）を用い、対照としてＣＰＣを用いた。その結果、ＰＧＡＩＣ１００およびＰＧＡＩＣ６０には、ＣＰＣと同様に、これらの真菌類に対する静菌作用が認められた（表３）。
【００７３】
【表３】
2014122203.tif 000004
【００７４】
実施例１２  細菌に対する最小発育阻止濃度（ＭＩＣ）
一般的なブロス希釈法に従い、ニュートリエントブロスを用いて菌懸濁濃度１００００００ｃｅｌｌ／ｍｌに調整した定常期状態の菌液を、段階希釈した薬剤溶液を添加した寒天培地上に塗布し、３７℃にて２４時間静置培養後、増殖の有無により、ＭＩＣ値を決定した。供試菌として、Ｅｓｃｈｅｒｉｃｈｉａ  ｃｏｌｉ（Ｅ．ｃｏｌｉ）、Ｓｔａｐｈｙｌｏｃｏｃｃｕｓ  ａｕｒｅｕｓ（Ｓ．ａｕｒｅｕｓ）およびＰｓｅｕｄｏｍｏｎａｓ  ａｅｒｕｇｉｎｏｓａ（Ｐ．ａｅｒｕｇｉｎｏｓａ）を用いた。試験サンプルとして、ＰＧＡイオンコンプレックス（ＰＧＡ／ＣＰＣ）を用い、比較例としてＣＰＣを用いた。その結果、ＰＧＡＩＣ１００およびＰＧＡＩＣ６０には、ＣＰＣと同様に、これらの細菌類に対する静菌作用が認められた（表４）。
【００７５】
【表４】
2014122203.tif 000005
【００７６】
実施例１３  ＰＧＡイオンコンプレックスのポリプロピレン不織布（ＰＰ不織布）への接着性
ＰＧＡイオンコンプレックスのＰＰ不織布への接着性を評価するため、ハローテストを行った。Ｌ−ＰＧＡ／ＣＰＣ、Ｌ−ＰＧＡ／ＢＡＣ、Ｌ−ＰＧＡ／ＬＰＣおよびＬ−ＰＧＡ／ＢＴＣを５０％エタノールにそれぞれ溶解した０．１％溶液をＰＧＡＩＣ試験液として調製した。対照として、ＣＰＣ、ＢＡＣ、ＬＰＣおよびＢＴＣを５０％エタノールにそれぞれ溶解した０．１％溶液を４級アンモニウム塩試験液として調製した。直径１０ｍｍの円形に切り抜いたＰＰ不織布にこれらの試験液をスプレー瓶から噴霧した後、風乾し、噴霧後のサンプルとした。次に、噴霧後に乾燥したこれらのＰＰ不織布を蒸留水に浸して洗浄し、風乾し、水洗浄後のサンプルとした。
【００７７】
Ｓｔｒｅｐｔｏｃｏｃｃｕｓ  ａｕｒｅｕｓ  ＮＢＲＣ１３２７６の懸濁液をＳＣＤ液体培地中で３７℃にて１６時間液体培養した後、５０℃に保温したＳＣＤ寒天培地に１０6個／ｍｌとなるように添加し、菌体を含む固形培地を調製した。各試験液で処理したＰＰ不織布を前記固形培地上に３枚置床し、３７℃にて２４時間培養した後、フィルム周辺に形成されたハローの幅を測定した。結果を表５に示す。
【００７８】
【表５】
2014122203.tif 000006
【００７９】
表５に示す結果のとおり、ＰＧＡＩＣ溶液を噴霧したＰＰ不織布の周辺部には、噴霧後のみならず、水洗浄後にも明瞭なハローが形成された。一方、４級アンモニウム塩溶液を噴霧したＰＰ不織布の周辺部には、水洗浄後にハローは形成されなかった。これらの結果は、ＰＰ不織布へのＰＧＡイオンコンプレックスの接着性が抗菌性と共に水洗浄後も維持されていることを示している。
【００８０】
実施例１４  ＰＧＡイオンコンプレックスのステンレスへの接着性
ＰＧＡイオンコンプレックスのステンレスへの接着性を評価するため、ハローテストを行った。実施例１３と同様に、１０ｍｍ角、厚さ１ｍｍのステンレス片（ＳＵＳ３０４）にＰＧＡＩＣ試験液および４級アンモニウム試験液をスプレー瓶から噴霧した後、風乾し、噴霧後のサンプルとした。次に、噴霧後に乾燥したこれらのステンレス片を蒸留水に浸して洗浄し、風乾し、水洗浄後のサンプルとした。実施例１３と同様に、Ｓｔｒｅｐｔｏｃｏｃｃｕｓ  ａｕｒｅｕｓ  ＮＢＲＣ１３２７６の菌体を含む固形培地を調製した。各試験液で処理したステンレス片を前記固形培地上に３枚置床し、３７℃にて２４時間培養した後、フィルム周辺に形成されたハローの幅を測定した。結果を表６に示す。
【００８１】
【表６】
2014122203.tif 000007
【００８２】
表６に示す結果のとおり、ＰＧＡＩＣ溶液を噴霧したステンレス片の周辺部には、噴霧後のみならず、水洗浄後にも明瞭なハローが形成された。一方、４級アンモニウム溶液を噴霧したステンレス片の周辺部には、水洗浄後にハローは形成されなかった。これらの結果は、ステンレス片へのＰＧＡイオンコンプレックスの接着性が抗菌性と共に水洗浄後も維持されていることを示している。
【００８３】
実施例１５  ＰＧＡイオンコンプレックスの陶磁器への接着性
ＰＧＡイオンコンプレックスのステンレスへの接着性を評価するため、ハローテストを行った。実施例１３と同様に、１０ｍｍ角、厚さ１ｍｍのタイル片（陶磁器）にＰＧＡＩＣ試験液および４級アンモニウム試験液をスプレー瓶から噴霧した後、風乾し、噴霧後のサンプルとした。次に、噴霧後に乾燥したこれらのタイル片を蒸留水に浸して洗浄し、風乾し、水洗浄後のサンプルとした。実施例１３と同様に、Ｓｔｒｅｐｔｏｃｏｃｃｕｓ  ａｕｒｅｕｓ  ＮＢＲＣ１３２７６の菌体を含む固形培地を調製した。各試験液で処理したタイル片を前記固形培地上に３枚置床し、３７℃にて２４時間培養した後、フィルム周辺に形成されたハローの幅を測定した。結果を表７に示す。
【００８４】
【表７】
2014122203.tif 000008
【００８５】
表７に示す結果のとおり、ＰＧＡＩＣ溶液を噴霧したタイル片の周辺部には、噴霧後のみならず、水洗浄後にも明瞭なハローが形成された。一方、４級アンモニウム溶液を噴霧したタイル片の周辺部には、水洗浄後にハローは形成されなかった。これらの結果は、タイル片へのＰＧＡイオンコンプレックスの接着性が抗菌性と共に水洗浄後も維持されていることを示している。
【産業上の利用可能性】
【００８６】
本発明の抗真菌剤は、樹脂組成物などの形態で、抗細菌効果に加えて優れた抗真菌効果を示す。また、本発明のコーティング剤は、塗料や噴霧剤などの形態で、細菌と真菌の両方に対して優れた抗菌効果を示す。よって本発明は、健康面や衛生面で抗細菌性と抗真菌性が要求される分野で広範囲に利用することができる。
【図１】
2014122203.tif 000009
【図２】
2014122203.tif 000010
【図３】
2014122203.tif 000011